FR 3067358 A1 20181214 FR 1770609 A 20170610 - 1 - Procédé de préparation, de conservation et d'utilisation de peintures bi-composants. Domaine technique et état de l'art. La présente invention concerne un procédé pour préparer et conserver des peintures bi-composants en vue de son utilisation par un peintre industriel ou par un 5 artisan. Quelques définitions sont tout d'abord rappelées dans le contexte de cette demande de brevet: Une peinture bi-composants est une peinture comportant essentiellement une part A et une part B, chacune généralement sous forme liquide. La part A est couramment appelée « liant » ou « base » et la part B « durcisseur ». Mélangées ensemble ces parts A et B réagissent chimiquement (réticulation). Dans le cas d'une 10 peinture dite époxy, la part A est une résine époxyde qui durcit en présence de la part B. Dans le cas d'une peinture polyuréthane la part A est une base polyuréthane. Le peintre incorpore souvent au mélange (part A + part B) d'autres composants par exemple des diluants ou des additifs (colorants,....). Les peintures, laques polyuréthanes bi-composants sont largement utilisées dans 15 l'industrie, le bâtiment, la construction automobile, la protection des métaux ou du bois. Le peintre prépare d'abord le support à peindre et applique, si nécessaire, avant de peindre un primaire d'adhérence pour renforcer la tenue. Il prépare la peinture dans un récipient en mélangeant les part A et part B en y intégrant le cas échéant du diluant ou d'autres additifs. Il applique la peinture à l'aide d'une pompe par exemple de type n'utilisant pas 20 d'air, couramment appelée « airless », dont la sortie est reliée à un pistolet que le peintre déplace à la main devant l'objet à peindre. Le déplacement de ce pistolet ou de la buse peut être robotisée. Ces peintures bi-composants, notamment polyuréthane offrent d'excellentes qualité de brillance, de dureté et d'aspect. Toutefois, le temps d'application est limité. La réaction de durcissement est irréversible 25 mais n'est pas instantanée, ce qui laisse le temps au peintre d'appliquer le mélange sur la surface à enduire. Ce temps est limité, entre une heure et quatre heures en fonction de la température ambiante. Généralement, les recommandations des fabricants de peinture sont de peindre entre une température ambiante comprise entre +10° C et +35° C (degrés Celsius). Après ce temps, compris entre une heure et quatre heures, la peinture durcit. Le 30 mélange non utilisé doit être jeté ce qui génère des déchets chimiques dont le recyclage est contraignant et coûteux, qui génère une perte économique pour l'entreprise de peinture. Pour remédier à cet inconvénient le peintre doit anticiper son travail et ne pas - 2 - préparer une trop grande quantité de peinture (part A + part B). Cette gestion est néanmoins difficile dans les ateliers artisanaux de peinture, et sur les chantiers où les travaux de peinture sont variés. La production de déchets est inévitable. Il n'est pas rare que dans un atelier de peinture bi-composants, près de 10 % de la peinture soit jetée. Une solution consiste à augmenter le temps d'utilisation du mélange (part A + part B) en peignant à une température proche de la limite inférieure de l'intervalle de températures préconisé par le fabricant, généralement compris entre +10°C et +35°C pour une peinture polyuréthane bi-composants. Le temps d'utilisation est d'une heure à 35 °C et de quatre heures à 10 °C. Passés ces délais, la peinture bi-composants non utilisée est jetée. Une solution a été trouvée pour les colles bi-composants de type époxy. La température du mélange (résine époxyde + durcisseur) est abaissée légèrement en dessous de 0°C afin d'augmenter le temps d'utilisation. La colle est ensuite appliquée à température ambiante au dessus de 0°C pour permettre le durcissement du mélange et le collage des pièces. Les brevets US20110014367 et GB1056899 (BOSTIK) décrivent chacun une solution de ce type. Le brevet US201114367 décrit une installation de collage dans laquelle le mélange (résine époxyde + durcisseur) est placé dans une seringue refroidie destinée à coller de petites pièces. Le brevet GB1056899 décrit une solution pour conserver par le froid une bande adhésive dont la matière collante est une colle époxy bi-composants. Cependant, les résultats attendus pour les colles et les peintures ne sont pas les mêmes. Les objets peints avec une peinture bi-composants ne doivent pas présenter de défauts visuels (aspect, brillance,...) sans affecter les qualités mécaniques (dureté, adhérence...) ni d'autres qualités comme l'anticorrosion. C'est pourquoi les fabricants de peintures préconisent dans leurs notices techniques, d'une part d'effectuer les mélanges (part A + part B) à température comprise généralement entre +10°C et +35°C, et d'autre part d'utiliser ce mélange dans des délais compris généralement entre quatre heures et une heure. Ces mêmes fabricants préconisent également des températures de stockage des composants conditionnés séparément en pots, ni trop froides, ni trop chaudes pour des raisons de qualité et de sécurité. Le but de l'invention est de proposer un procédé qui permet d'utiliser une peinture bi30 composants (part A + part B) pendant une durée sensiblement plus longue que dans les procédés actuels et de réduire ainsi la production de déchets de peinture dans les ateliers de peinture, et sur les chantiers. - 3 - Description de l'invention Le procédé de préparation et de conservation de peintures bi-composants comprenant une part A (liant ou base) et une part B (durcisseur) se caractérise par les étapes suivantes : - la part A et la part B sont mélangées, 5 - le mélange est refroidi et conservé à une température comprise entre plus 5°C et moins 20°C (entre +5°C et -20°C) , de préférence entre moins 15°C et moins 20°C (entre -15°C et -20°C). Selon un perfectionnement de l'invention, le mélange est conservé à l'abri de l'air dans un ou plusieurs récipients ou pots hermétiques, entreposés dans une première enceinte réfrigérée 10 par exemple un congélateur. De façon générale, les récipients sont des pots classiques pourvus de couvercles. Le couvercle doit être hermétique et le pot est de préférence rempli complétement pour éviter que le mélange (part A + part B) ne soit en contact avec un volume d'air trop important. Ainsi, le mélange (liant + durcisseur) est utilisable pour des travaux de peinture, plusieurs jours 15 après avoir été placé dans l'enceinte réfrigérée. Il est préférable de conserver, également au froid, les composants séparément dans leurs récipients respectifs avant de les mélanger. La température sera également comprise entre + 5°C et moins 20°C, de préférence entre moins 15°C et moins 20°C. De cette façon, le mélange (liant + durcisseur) est utilisable pour des travaux de peinture, plusieurs semaines 20 après avoir été placé dans l'enceinte réfrigérée. Le mélange (part A + part B) pourra être dilué de façon connue avec un diluant préconisé par le fabricant de la peinture bi-composants. L'invention concerne également un procédé d'utilisation d'une peinture bi-composants préparée et conservée au froid selon le procédé décrit ci-dessus. Le procédé d'utilisation se 25 caractérise par les étapes suivantes : - le récipient contenant le mélange (part A + part B + éventuellement le diluant) est sorti de la première enceinte réfrigérée, - le récipient est ouvert, et le mélange est malaxé, - le récipient est placé dans une deuxième enceinte réfrigérée plus petite que la première enceinte, à proximité de la pompe à peinture, - l'extrémité du tuyau d'admission d'une pompe à peinture est introduit dans le récipient près du fond du récipient, - le peintre réalise les travaux de peinture à l'aide d'un pistolet raccordé à la pompe de peinture. - 4 - Selon une variante privilégiée du procédé, - les récipients contenant les composants part A, part B, éventuellement le diluant, sont sortis de la première enceinte réfrigérée, 5 - la part A est mélangée, avec la part B et éventuellement le diluant, dans un récipient, - le récipient contenant le mélange (part A + part B + éventuellement un diluant) est placé dans une deuxième enceinte réfrigérée plus petite que la première enceinte, à proximité de la pompe à peinture, - l'extrémité du tuyau d'admission de la pompe à peinture est introduit dans le récipient 10 près du fond du récipient, - le peintre réalise les travaux de peinture à l'aide d'un pistolet raccordé à la pompe de peinture.». Le peintre applique la peinture au pistolet relié à la pompe de préférence « airless », de façon connue comme il le ferait avec une peinture non réfrigérée. En général les pompes « airless » 15 ont une puissance suffisante pour pomper le mélange froid même après une vingtaine de jours de stockage du mélange (part A + part B) dans la première enceinte. Le travail de pompage réchauffe avantageusement le mélange froid et amène la peinture au pistolet à une température suffisante pour réaliser des travaux de peinture de qualité. Cependant un réchauffeur en amont de la pompe pour réchauffer le mélange froid peut se révéler utile, 20 notamment si la température ambiante est inférieure à +10°C. La deuxième enceinte réfrigérée, à proximité de la pompe à peinture permet de garder le mélange au froid dans son pot ouvert pendant les travaux de peinture. Cette deuxième enceinte est plus petite que la première enceinte et peut être déplacée aisément. Si le mélange n'est pas complétement utilisé, le pot est refermé et remis dans la première enceinte réfrigérée. Le 25 mélange est ainsi encore réutilisable pendant plusieurs jours. Le procédé selon l'invention est utilisable avec toutes les peintures bi-composants notamment les peintures et laques polyuréthanes (base + durcisseur), et les peintures dite époxy (résine époxyde + durcisseur). Le procédé selon l'invention va à l'encontre des préjugés des professionnels de la peinture 30 aussi bien des fabricants que des utilisateurs. Le procédé a été testé avec succès : - 5 - Description détaillée. Exemple 1 : La peinture utilisée est une peinture polyuréthane bi-composants (marque Cromadex finition 600), qui peut être diluée si nécessaire avec un diluant connu préconisé par le fabricant de 5 peinture. Les 2 composants (part A, part B) contenus dans des pots séparés sont mis au congélateur à une température d'environ moins 20°C. Après plusieurs jours ou plusieurs semaines selon les besoins du peintre, les pots sont sortis du congélateur. La part A, la part B et éventuellement une part de diluant sont mélangées à l'aide d'un malaxeur dans un pot. Ce pot est ouvert et 10 mis dans un petit congélateur non fermé (paroi supérieure horizontale entrouverte) à proximité de la pompe à peinture. La canne ou tuyau d'admission de la pompe airless puise au fond du récipient. La peinture est appliquée sur la pièce à peindre de façon classique avec le pistolet raccordé à la pompe airless. La peinture froide non utilisée est remise dans le premier congélateur après avoir refermé hermétiquement le pot avec son couvercle. Ce pot est ressorti 15 du congélateur 25 jours plus tard, le pot est ouvert, le mélange est malaxé avec un malaxeur, puis utilisé pour de nouveaux travaux de peinture. Exemple 2: Cet exemple illustre une façon d'utiliser au mieux le procédé de l'invention en vue de réduire la production de déchets en congelant une quantité raisonnable de peinture. 20 La peinture utilisée est une peinture polyuréthane bi-composants (marque Cromadex finition 600), qui peut être diluée si nécessaire avec un diluant connu préconisé par le fabricant de peinture. On estime que pour peindre une pièce métallique, par exemple un pylône, on a besoin d'à peu près 50 kg de peinture. On a préalablement mis dans le premier congélateur les composants 25 (base, durcisseur, et éventuellement le diluant). Le jour des travaux de peinture, on prépare 40 kg de mélange à température ambiante avec les composants entreposés également à température ambiante (entre +10°C et +35°C). Le peintre applique les 40 kg de ce mélange sur la pièce à peindre. Ensuite pour terminer le travail, on sort du premier congélateur les pots contenant chacun un 30 composants (liant, durcisseur et éventuellement le diluant) et on prépare à peu près 15 kg de mélange (part A + part B + éventuellement un part de diluant). Ce mélange sera mis dans un - 6 - pot ouvert placé dans le deuxième congélateur, le peintre procédera ensuite comme dans l'exemple 1. Le mélange froid non utilisé est mis dans un pot plus petit fermé, puis stocké dans le premier congélateur. Ce mélange froid est réutilisable plusieurs jours après (approximativement 30 5 jours), pour terminer d'autres travaux de peintures. Le matériel utilisé lors des tests de l'invention est une pompe « airless » de marque Graco. Le procédé selon l'invention permet d'atteindre sinon le zéro déchet au moins de s'en REVENDICATIONS1. Procédé de préparation et de conservation de peintures bi-composants comprenant essentiellement une part A (base ou liant) et une part B (durcisseur) caractérisé par les 5 étapes suivantes : - la part A et la part B sont mélangées, - le mélange est conservé à une température comprise entre plus 5° C et moins 20°C (entre +5°C et - 20°C). 10 2. Procédé de préparation et de conservation de peintures bi-composants selon la revendication 1, caractérisé en que le mélange comprend la part A, la part B, un diluant et différents additifs par exemple un colorant. 3. Procédé de préparation et de conservation de peintures bi-composants selon la 15 revendication 1 ou 2, caractérisé en ce que le mélange (part A + part B + éventuellement le diluant) est conservé à une température comprise entre moins 15°C et moins 20°C (entre -15°C et - 20°C). 4. Procédé de préparation et de conservation de peintures bi-composants selon la 20 revendication 1 ou 2 ou 3 caractérisé en ce qu'avant d'être mélangées, la part A, la part B, et éventuellement le diluant sont à une température comprise entre plus 5°C et moins 20°C (entre + 5°C et -20°C), de préférence entre moins 15°C et moins 20°C (entre -15°C et -20°C). 5. Procédé de préparation et de conservation de peintures bi-composants selon l'une 25 quelconque des revendications 1 à 4, caractérisé en ce que le mélange, la part A, la part B et éventuellement le diluant sont conservés dans des récipients hermétiques entreposés dans une première enceinte réfrigérée. 6. Procédé de préparation et de conservation de peintures bi-composants selon l'une 30 quelconque des revendications 1 à 5 caractérisé en ce que la peinture est à base de polyuréthane ou de résine epoxy. 7. Procédé d'utilisation d'une peinture bi-composants préparée et conservée par le procédé 35 selon la revendication 5 ou 6, caractérisé par les étapes suivantes : - 8 - - le récipient contenant le mélange froid (part A + part B + éventuellement le diluant) est sorti de la première enceinte, - le récipient est ouvert et le mélange est malaxé, - le récipient ouvert est placé dans une deuxième enceinte réfrigérée plus petite que la première enceinte, à proximité de la pompe à peinture, - l'extrémité du tuyau d'admission de la pompe à peinture est introduit dans le récipient près du fond du récipient, - le peintre réalise les travaux de peinture à l'aide d'un pistolet raccordé à la pompe de peinture. 10 8. Procédé d'utilisation d'une peinture bi-composants préparée et conservée par le procédé selon la revendication 5 ou 6, caractérisé par les étapes suivantes : - Les récipients contenant les composants part A, part B, éventuellement le diluant, sont sortis de la première enceinte réfrigérée, 15 - la part A est mélangée avec la part B et éventuellement le diluant, dans un récipient, - le récipient contenant le mélange (part A + part B + éventuellement un diluant) est placé dans une deuxième enceinte réfrigérée plus petite que la première enceinte, à proximité de la pompe à peinture, - l'extrémité du tuyau d'admission de la pompe à peinture est introduit dans le récipient 20 près du fond du récipient, - le peintre réalise les travaux de peinture à l'aide d'un pistolet raccordé à la pompe de peinture.». 9. Procédé d'utilisation d'une peinture bi-composants selon la revendication 7 ou 8, caractérisé 25 en ce que la pompe à peinture est du type « airless ». 10. Procédé d'utilisation d'une peinture bi-composants selon la revendication 7 ou 8 ou 9 caractérisé en ce que le mélange froid est réchauffé dans un réchauffeur en amont de la pompe de peinture. 30